(57)【要約】【課題】肉厚で断熱性が高く、円筒形状を保ちやすく、かつ製造コストの安い耐熱性筒状シームレス編物を提供する。【解決手段】本発明の耐熱性筒状シームレス編物２０は、耐熱性繊維を含む紡績糸と、ループ状耐熱性繊維を含む意匠撚糸で構成され、外面２２に前記耐熱性繊維を含む紡績糸が前記意匠撚糸に比較して相対的に多く存在し、内面２１に前記意匠撚糸が前記耐熱性繊維を含む紡績糸に比較して相対的に多く存在し、前記ループ状耐熱性繊維が密に詰まった状態であり、前記筒状シームレス編物断面の切断面２３は、内面の前記ループ状耐熱性繊維が外面に反転している。【選択図】図３
2010106409.tif 000002
【特許請求の範囲】
【請求項１】
耐熱性繊維を含む紡績糸と、ループ状耐熱性繊維を含む意匠撚糸で構成される耐熱性筒状シームレス編物であって、
外面に前記耐熱性繊維を含む紡績糸が前記意匠撚糸に比較して相対的に多く存在し、
内面に前記意匠撚糸が前記耐熱性繊維を含む紡績糸に比較して相対的に多く存在し、前記ループ状耐熱性繊維が密に詰まった状態であり、
前記筒状シームレス編物断面の切断面は、内面の前記ループ状耐熱性繊維が外面に反転していることを特徴とする耐熱性筒状シームレス編物。
【請求項２】
前記筒状シームレス編物を１００重量％としたとき、意匠撚糸の割合が５０重量％を超え９０重量％未満、紡績糸の割合が１０重量％を超え５０重量％未満である請求項１に記載の耐熱性筒状シームレス編物。
【請求項３】
前記耐熱性繊維は、アラミド繊維、ポリベンズイミダゾール繊維、ポリベンズオキサゾール繊維、ポリベンズチアゾール繊維、ポリアミドイミド繊維、メラミン繊維、ポリイミド繊維、ポリアリレート繊維及び炭素繊維から選ばれる少なくとも一つの糸である請求項１に記載の耐熱性筒状シームレス編物。
【請求項４】
前記意匠撚糸は、芯糸とループヤーンと押さえ糸で構成され、前記芯糸とループヤーンと押さえ糸はいずれも耐熱性繊維である請求項１又は３に記載の耐熱性筒状シームレス編物。
【請求項５】
前記耐熱性筒状シームレス編物は、ダブルニット、ダブルジャージ、両面編地、ダブルラッシェル、二重編物、シングルニット及びスムース編物から選ばれる少なくとも一つの組織である請求項１〜４のいずれかに記載の耐熱性筒状シームレス編物。
【請求項６】
前記耐熱性筒状シームレス編物の両端を縫製により繋ぎ、ループ状に形成した請求項１〜５のいずれかに記載の耐熱性筒状シームレス編物。
【請求項７】
前記耐熱性筒状シームレス編物の単位長さ当たりの重量は５０〜１０００ｇ／ｍの範囲である請求項１〜６のいずれかに記載の耐熱性筒状シームレス編物。
【発明の詳細な説明】
【技術分野】
【０００１】
本発明は、断熱性、耐熱性、防炎性、難燃性の高い耐熱性筒状シームレス編物に関する。
【背景技術】
【０００２】
従来から耐熱性筒状シームレス部材は、モーター部品用保護スリーブ、高熱パイプなどの保護カバー、ホース、パッキング、ガスケット等の産業用途に使用されている。例えばモーター部品用保護スリーブは、モーター部品（例えばコイル、ワイヤー、配線類、結束紐等）を包み込んだ状態でモーターに組み込まれる。近年、内燃エンジンと蓄電池・電動モーターを併用したハイブリッドカーが多くなり、モーター部品用保護スリーブの需要も高い。
【０００３】
従来の保護スリーブなどは、円筒状の組紐からなる保護スリーブが用いられている。モーター類の中でも地球温暖化防止の観点から近年特に注目を浴びている電気自動車、またはハイブリット車（内燃エンジンと電動モーターを組み合わせたもの）に用いられるモーターは駆動用、発電用、充電用等があるが、瞬時の加速・減速に対応しなければならず、とりわけ高効率であることが要求され、使用条件が過酷になっている。その結果、モーターからの発熱が高くなり、モーターを構成する材料は高温かつ長時間の使用に耐えられるものでなければならない。このような背景から、モーター部品用保護スリーブとして耐熱性繊維を用いたものが提案されている（例えば、特許文献１〜３参照。）。
【０００４】
しかし上記特許文献１〜３は、通常のマルチフィラメント糸または紡績糸を用いて中空の組紐とするものであり、組紐は製造コストが高く、厚さが薄くて断熱性が低く、円筒形状はつぶれ易いという問題があった。
【特許文献１】特開２００１−１２３３２４号公報
【特許文献２】特開２００１−２４８０７５号公報
【特許文献３】特開２００７−０６３７３０号公報
【発明の開示】
【発明が解決しようとする課題】
【０００５】
本発明は、肉厚で断熱性が高く、円筒形状を保ちやすく、かつ製造コストの安い耐熱性筒状シームレス編物を提供する。
【課題を解決するための手段】
【０００６】
本発明の耐熱性筒状シームレス編物は、耐熱性繊維を含む紡績糸と、ループ状耐熱性繊維を含む意匠撚糸で構成される耐熱性筒状シームレス編物であって、外面に前記耐熱性繊維を含む紡績糸が前記意匠撚糸に比較して相対的に多く存在し、内面に前記意匠撚糸が前記耐熱性繊維を含む紡績糸に比較して相対的に多く存在し、前記ループ状耐熱性繊維が密に詰まった状態であり、前記筒状シームレス編物断面の切断面は、内面の前記ループ状耐熱性繊維が外面に反転していることを特徴とする。
【発明の効果】
【０００７】
本発明の耐熱性筒状シームレス編物は、外面に耐熱性繊維を含む紡績糸が相対的に多く存在し、内面に意匠撚糸が相対的に多く存在し、ループ状耐熱性繊維が密に詰まった状態であり、前記筒状シームレス編物断面の切断面は、内面の前記ループ状耐熱性繊維が外面に反転している構成とすることにより、肉厚で断熱性が高く、円筒形状を保ちやすく、かつ製造コストの安い耐熱性筒状シームレス編物を提供できる。すなわち、ループ状耐熱性繊維は空気を多く含み、この空気は対流しないので断熱性が高い。また、筒状シームレス編物を断面方向に切断したとき、ループ状耐熱性繊維が外面に反転するほどループ密度が高いため、圧縮してもつぶれにくい。さらに、ループ状耐熱性繊維が外面に反転するので、ほつれ防止などの端面処理をしなくてもほつれは生じない。
【発明を実施するための最良の形態】
【０００８】
本発明において耐熱性繊維は、融点又は分解点が約３５０℃以上、好ましくは４００℃以上であれば、無機繊維又は有機繊維のいかなるものであってもよい。好ましくはアラミド繊維（パラ系アラミドの融点又は分解点：４８０〜５７０℃、メタ系同：４００〜４３０℃）、ポリベンズイミダゾール繊維（ガラス転移温度：４００℃以上）、ポリベンズオキサゾール繊維（融点又は分解温度：６５０℃）、ポリベンズチアゾール繊維（融点又は分解温度：６５０℃）、ポリアミドイミド繊維（融点又は分解温度：３５０℃以上）、メラミン繊維（融点又は分解温度：４００℃以上）、ポリイミド繊維（融点又は分解温度：３５０℃以上）、ポリアリレート繊維（融点又は分解温度：４００℃以上）及び炭素繊維（融点又は分解温度：２０００〜３５００℃）から選ばれる少なくとも一つである。これらの繊維は編物又は織物に加工しやすい。繊度は綿番手で１〜５０番程度が好ましい。単糸で使用することもできるし、複数本引き揃えるか、あるいは合撚して使用できる。
【０００９】
前記意匠撚糸は、一例として芯糸とループヤーンと押さえ糸で構成され、前記芯糸とループヤーンと押さえ糸はいずれも耐熱性繊維を使用するのが好ましい。芯糸に対してループヤーンは２〜１０倍オーバーフィードして作成すると、芯糸の周囲にあらゆる方向にランダムにループが形成できる。意匠撚糸の繊度は綿番手で０．５〜５０番程度が好ましい。単糸で使用することもできるし、複数本引き揃えるか、あるいは合撚して使用できる。
【００１０】
本発明の編物は、多層構造にし、一方の面に耐熱性繊維を含む紡績糸を多く存在させ、他方の面に意匠撚糸を多く存在させるようにして形成する。このような編物の組織としては、ダブルニット、ダブルジャージ、両面編地、ダブルラッシェル、二重編物、シングルジャージ及びスムース編物から選ばれる少なくとも一つの組織がある。
【００１１】
前記筒状シームレス編物を１００重量％としたとき、意匠撚糸の割合が５０重量％を超え９０重量％未満、紡績糸の割合が１０重量％を超え５０重量％未満であることが好ましい。さらに好ましくは、意匠撚糸の割合が５２〜８５重量％、紡績糸の割合が１５〜４８重量％の範囲である。前記の範囲であれば、筒状シームレス編物の内面にループをより多く存在させることができる。加えて、表糸に使用する紡績糸の割合が意匠撚糸の割合より相対的に少ないので、編物全体としてストレッチ性（伸び）を大きくでき、かつ筒状シームレス編物をふんわりとした丸形状に保持できる利点がある。
【００１２】
前記耐熱性筒状シームレス編物の両端を縫製により繋ぎ、ループ状に形成してもよい。この形状はパッキング（ガスケット）として有用である。
【００１３】
本発明の編物の厚さは０．３ｍｍ以上１０ｍｍ以下が好ましく、さらに０．５ｍｍ以上６ｍｍ以下が好ましい。前記の厚さであれば、耐熱性はさらに高くなる。また、前記耐熱性筒状シームレス編物の単位長さ当たりの重量は５０〜１０００ｇ／ｍの範囲であることが好ましい。前記の範囲の重量であれば、実用的な円筒部材とすることができる。好ましくは６０〜６００ｇ／ｍの範囲である。
【００１４】
さらに、前記耐熱性筒状シームレス編物は、破断に至らない荷重における伸長率が５〜２０％であることが好ましい。前記の範囲であれば、フレキシビリティーと可撓性が実用的に十分である。また、パッキング（ガスケット）に適用する場合、伸ばしたまま緊張状態で対象物に設置したり、一たん伸ばしその後に伸びを弛緩させて設置することもできる。前記において「破断に至らない荷重」とは、手で伸ばして機械に取り付けることができる程度の荷重を含む。
【００１５】
以下図面を用いて説明する。図１Ａは本発明で使用する一実施例の意匠撚糸１の側面図、図１Ｂは同断面図である。この意匠撚糸１は、芯糸２とループヤーン３とその上からの押さえ糸４で構成される。芯糸２、ループヤーン３、押さえ糸４はともに耐熱性繊維である。
【００１６】
図２Ａ−Ｂは本発明の一実施例における両面編物１０の組織図である。図２Ａ−Ｂに示すように、耐熱性繊維からなる紡績糸１１と意匠撚糸１２とが引き揃えられ、紡績糸１１が筒状シームレス編物の外面に配置され、意匠撚糸１２が内面に配置される。意匠撚糸１２には多数のループ１３が突出しており、両面編物１０の内面に多く存在している。これにより空隙を多く含むことになり、断熱作用を発揮する。外面には耐熱性繊維からなる紡績糸１１が多く存在するので、耐熱性、防炎性、難燃性を発揮する。
【００１７】
この筒状シームレス編物は、例えば島精機社製の全自動横編機を使用して編成できる。この編機は編針列が２列あり、１列目の終わりの編針で２列目の最初の編針に受け渡し、２列目の終わりの編針で１列目の最初の編針に受け渡して筒状シームレス編物を編成する。この編機自体は手袋編機や靴下編機として使用されている。
【００１８】
この編機のうち、本発明に特に好適なのは、３〜７ゲージ（１インチ間に編針が３〜７本）の編機である。本発明ではループヤーン（花糸）を含む意匠撚糸を使用するため、見掛け上の糸の太さはかなり太い。このため、針密度は３〜７ゲージの範囲の編機が好ましい。
【００１９】
図３は本発明の一実施例における筒状シームレス編物２０の外観を示す斜視図である。この筒状シームレス編物２０の外面２２は、ループ繊維が僅かに露出しているが、紡績糸がリッチである。また、内面２１は意匠撚糸のループ繊維が密に詰まった状態であり、切断面２３は、内面のループ繊維が外面に反転している。このループ繊維の反転により、切断面はほつれにくい。この筒状シームレス編物２０は、この状態でモーター部品用保護スリーブ、電線保護カバー、高熱パイプなどの保護カバー、ホース等に適用できる。
【００２０】
図４Ａ−Ｂは本発明の一実施例における筒状シームレス編物２０の両端２４，２５を縫製により繋ぎ合わせてループ状のパッキング３０に形成した例である。まず、図４Ａの状態にして、両端２４，２５の反転を伸ばし、次に図４Ｂに示すようにミシン縫いする。縫製部２６は扁平化するが、それ以外の部分は広げると円筒状に保持できる。
【００２１】
図５Ａ−Ｂは本発明の別の実施例における筒状シームレス編物２０の両端２４，２５を縫製により繋ぎ合わせてループ状のパッキング３０に形成した例である。まず、図５Ａの状態にして、両端２４，２５の反転部分を横に向けて突出させ鍔状にし、次に図５Ｂに示すように突出した部分を縫い合わせるか、又は縁をかがり縫いする。これらの縫製もミシン縫いですることができる。これにより縫製部２７は中空の円筒状に保持できる。
【００２２】
図６は、図４Ｂ又は図５Ｂのループ状パッキング３０を、金属パイプ３２の溶射装置の回転部に設置した例である。金属パイプ３２の固定部３１とハウジング部３３との間に設置し、回転部の隙間３４に溶射物が浸入しないように保護する。通常、溶射物は矢印ａ，ｂのように金属パイプ３２に向かって溶射されるが、矢印ｃ，ｄに示すような向きに溶射されたときに、ループ状パッキング３０が遮蔽材として機能する。
【実施例】
【００２３】
以下実施例を用いて、さらに本発明を具体的に説明する。
【００２４】
（１）意匠撚糸
芯糸、押さえ糸、及びループヤーン（花糸）としてメタ系アラミド繊維糸を使用した。ループヤーン（花糸）は綿番手（以下同じ）の４０番単糸（４０／１）を３本、芯糸は４０番単糸（４０／１）を１本、押さえ糸はトータル繊度８３．３dtex、フィラメント数３６本の加工糸を１本使用し、芯糸に対してループヤーン（花糸）を約５倍オーバーフィードさせて撚糸機に供給して絡みつけ、絡みつけと同時にその上から押さえ糸を撚り数約１０００回／ｍで実撚を掛けた。得られた意匠撚糸は、図１Ａ−Ｂに示すとおりであり、ループの平均突出長さ３ｍｍ、１インチあたり平均７０個のループが３６０°の角度であらゆる角度に突出していた。この意匠撚糸の繊度は２．３５３０番（綿番手、２２６０デニール）であった。
【００２５】
（２）耐熱性繊維紡績糸
市販のメタ系アラミド繊維の紡績糸２０番単糸（２０／１）を使用した。
【００２６】
（実施例１）
島精機社製の全自動横編機（７ゲージ）を使用して筒状シームレス編物を編成した。前記意匠撚糸を１本（５９重量％）と、前記耐熱性繊維紡績糸を６本（４１重量％）の割合で供給し編成した。編物構造は図２Ａ−Ｂに示すとおりである。この編物の模式的斜視図を図３に示す。この編物の外径は４０ｍｍ、内径は３０ｍｍ、厚さ５ｍｍ、重量は６２ｇ／ｍであった。
【００２７】
この編物を図４Ａ−Ｂ又は図５Ａ−Ｂのように縫製してループ状パッキングに形成した。周は７５０ｍｍであり、手で伸ばすと１００ｍｍ伸ばすことができ、図６に示す溶射装置に嵌め込むことができた。このループ状パッキング３０は、回転部の隙間３４に溶射物が浸入しないように保護することができ、遮蔽材としての好適であった。
【００２８】
（実施例２）
実施例１において、前記意匠撚糸を１本（５５重量％）と、前記耐熱性繊維紡績糸を７本（４５重量％）の割合で供給し編成した以外は実施例１と同様に実施した。この編物の外径は３５ｍｍ、内径は２５ｍｍ、厚さ５ｍｍ、重量は８０ｇ／ｍであった。この筒状シームレス編物は耐熱ホースカバーとして有用であった。
【００２９】
（実施例３）
実施例１において、前記意匠撚糸を１本（５５重量％）と、前記耐熱性繊維紡績糸を７本（４５重量％）の割合で供給し編成した以外は実施例１と同様に実施した。この編物の外径は５５ｍｍ、内径は４５ｍｍ、厚さ５ｍｍ、重量は１１２ｇ／ｍであった。この筒状シームレス編物も耐熱ホースカバーとして有用であった。
【産業上の利用可能性】
【００３０】
本発明の編物は、例えばモーター部品用保護スリーブ、電線保護カバー、高熱パイプなどの保護カバー、ホース、パッキング、ガスケット、絶縁スリーブ、遮蔽材、遮音材、消音材、保温材、断熱材、補強材、フィルター等の用途としても有用である。
【図面の簡単な説明】
【００３１】
【図１】図１Ａは本発明の一実施例における意匠撚糸の側面図、図１Ｂは同断面図である。
【図２】図２Ａ−Ｂは本発明の一実施例における両面編物の組織図である。
【図３】図３は本発明の一実施例における筒状シームレス編物の外観を示す斜視図である。
【図４】図４Ａ−Ｂは本発明の一実施例における筒状シームレス編物の両端を縫製により繋ぎ合わせてループ状のパッキングに形成した斜視図である。
【図５】図５Ａ−Ｂは本発明の別の実施例における筒状シームレス編物の両端を縫製により繋ぎ合わせてループ状のパッキングに形成した斜視図である。
【図６】図６は、図４Ｂ又は図５Ｂのループ状パッキングを金属パイプの溶射装置の回転部に設置した断面図である。
【符号の説明】
【００３２】
１  意匠撚糸
２  芯糸
３  ループヤーン
４  押さえ糸
１０  両面編物
１１  耐熱性繊維紡績糸
１２  意匠撚糸
１３  ループ
２０  筒状シームレス編物
２１  内面
２２  外面
２３  切断面
２４，２５  筒状シームレス編物２０の端部
２６，２７  縫製部
３０  ループ状パッキング
３１  金属パイプの固定部
３２  金属パイプ
３３  ハウジング部
３４  回転部の隙間
【図１】
2010106409.tif 000003
【図２】
2010106409.tif 000004
【図３】
2010106409.tif 000005
【図４】
2010106409.tif 000006
【図５】
2010106409.tif 000007
【図６】
2010106409.tif 000008